【手続補正書】
【提出日】平成18年3月16日(2006.3.16)
【手続補正１】
【補正対象書類名】特許請求の範囲
【補正対象項目名】全文
【補正方法】変更
【補正の内容】
【特許請求の範囲】
【請求項１】
４５〜８０重量％のテトラフルオロエチレンと、１０〜４０重量％のプロピレンと、ｉ）ペルフルオロアルキルエチレンおよびｉｉ）ペルフルオロアルコキシエチレンからなる群から選択される０．１〜１５重量％の硬化部位モノマーとの共重合単位を含み、ただし、前記硬化部位モノマーが、４−ブロモ−３，３，４，４−テトラフルオロブテン−１ではないことを特徴とする特殊フルオロエラストマー。
【請求項２】
Ａ）４５〜８０重量％のテトラフルオロエチレンと、１０〜４０重量％のプロピレンと、ｉ）ペルフルオロアルキルエチレンおよびｉｉ）ペルフルオロアルコキシエチレンからなる群から選択される０．１〜１５重量％の硬化部位モノマーとの共重合単位を含む特殊フルオロエラストマーと、
Ｂ）フルオロエラストマー１００重量部に対して０．１〜２０重量部のポリヒドロキシ硬化剤と、
Ｃ）フルオロエラストマー１００重量部に対して１〜３０重量部の酸受容体と、
Ｄ）フルオロエラストマー１００重量部に対して０．１〜２０重量部の加硫促進剤と
を含むことを特徴とする硬化性フルオロエラストマー組成物。
【請求項３】
Ａ）４５〜８０重量％のテトラフルオロエチレンと、１０〜４０重量％のプロピレンと、ｉ）ペルフルオロアルキルエチレンおよびｉｉ）ペルフルオロアルコキシエチレンからなる群から選択される０．１〜１５重量％の硬化部位モノマーとの共重合単位を含む特殊フルオロエラストマーと、
Ｂ）ｉ）ビスフェノールの第四級アンモニウム塩、ｉｉ）ビスフェノールの第四級ホスホニウム塩およびｉｉｉ）ビスフェノールの第三級スルホニウム塩からなる群から選択される化合物と、
Ｃ）酸受容体と
を含むことを特徴とする硬化性フルオロエラストマー組成物。
【手続補正２】
【補正対象書類名】明細書
【補正対象項目名】００４７
【補正方法】変更
【補正の内容】
【００４７】
硬化特性を試験方法に従ってＭＤＲ（１７７℃、２４分において）によって測定する。試験の間にトルクの増加（Ｍ）によって示されるように、試料１が硬化する。しかしながら、比較のための試料ＡをＭＤＲに送るとき、ＣＦ3ＣＦ2ＣＨ＝ＣＨ2硬化部位モノマーの共重合単位を含有しない対照ポリマーＢは、トルクの測定可能な増加（Ｍ）のないことによって示されるようにこれらの条件下で硬化しない。
以下に、本発明の好ましい態様を示す。
１．  ４５〜８０重量％のテトラフルオロエチレンと、１０〜４０重量％のプロピレンと、ｉ）ペルフルオロアルキルエチレンおよびｉｉ）ペルフルオロアルコキシエチレンからなる群から選択される０．１〜１５重量％の硬化部位モノマーとの共重合単位を含み、ただし、前記硬化部位モノマーが、４−ブロモ−３，３，４，４−テトラフルオロブテン−１でなくてもよいことを特徴とする特殊フルオロエラストマー。
２．  テトラフルオロエチレンの前記共重合単位が６５〜７８重量％の量で存在し、プロピレンの前記共重合単位が１５〜２５重量％の量で存在し、硬化部位モノマーの前記共重合単位が２〜１０重量％の量で存在することを特徴とする１．に記載の特殊フルオロエラストマー。
３．  ２〜２０重量％の量で存在するフッ化ビニリデンの共重合単位をさらに含むことを特徴とする２．に記載の特殊フルオロエラストマー。
４．  Ａ）４５〜８０重量％のテトラフルオロエチレンと、１０〜４０重量％のプロピレンと、ｉ）ペルフルオロアルキルエチレンおよびｉｉ）ペルフルオロアルコキシエチレンからなる群から選択される０．１〜１５重量％の硬化部位モノマーとの共重合単位を含む特殊フルオロエラストマーと、
Ｂ）フルオロエラストマー１００重量部に対して０．１〜２０重量部のポリヒドロキシ硬化剤と、
Ｃ）フルオロエラストマー１００重量部に対して１〜３０重量部の酸受容体と、
Ｄ）フルオロエラストマー１００重量部に対して０．１〜２０重量部の加硫促進剤と
を含むことを特徴とする硬化性フルオロエラストマー組成物。
５．  前記ポリヒドロキシ硬化剤Ｂが、
ｉ）ジヒドロキシ−、トリヒドロキシ−、およびテトラヒドロキシ−のベンゼン、−ナフタレン、および−アントラセンと、
ｉｉ）式
【化１】
2005524729.tif 000001
（式中、Ａが安定な二価基であり、ｘが０または１であり、ｎが１または２である）のビスフェノールと、
ｉｉｉ）前記ビスフェノールのジアルカリ塩と、ｉｖ）前記ビスフェノールの第四級アンモニウムおよびホスホニウム塩と、ｖ）前記ビスフェノールの第三級スルホニウム塩と、ｖｉ）フェノールのエステルとからなる群から選択される硬化剤であることを特徴とする４．に記載の硬化性フルオロエラストマー組成物。
６．  前記加硫促進剤Ｄが、第四級アンモニウム塩、第三級スルホニウム塩および第四級ホスホニウム塩からなる群から選択されることを特徴とする４．に記載の硬化性フルオロエラストマー組成物。
７．  前記硬化促進剤Ｄが、ｉ）前記ポリヒドロキシ架橋剤（Ｂ）の第四級アンモニウム塩、ｉｉ）前記ポリヒドロキシ架橋剤（Ｂ）の第四級ホスホニウム塩およびｉｉｉ）前記ポリヒドロキシ架橋剤の第三級スルホニウム塩からなる群から選択されることを特徴とする６．に記載の硬化性フルオロエラストマー組成物。
８．  Ａ）４５〜８０重量％のテトラフルオロエチレンと、１０〜４０重量％のプロピレンと、ｉ）ペルフルオロアルキルエチレンおよびｉｉ）ペルフルオロアルコキシエチレンからなる群から選択される０．１〜１５重量％の硬化部位モノマーとの共重合単位を含む特殊フルオロエラストマーと、
Ｂ）ｉ）ビスフェノールの第四級アンモニウム塩、ｉｉ）ビスフェノールの第四級ホスホニウム塩およびｉｉｉ）ビスフェノールの第三級スルホニウム塩からなる群から選択される化合物と、
Ｃ）酸受容体と
を含むことを特徴とする硬化性フルオロエラストマー組成物。
９．  ビスフェノールの前記第四級アンモニウム塩が、ａ）テトラプロピルアンモニウム／ビスフェノールＡＦ塩、ｂ）メチルトリブチルアンモニウム／ビスフェノールＡＦ塩、およびｃ）テトラブチルアンモニウム／ビスフェノールＡＦ塩からなる群から選択されることを特徴とする８．に記載の硬化性フルオロエラストマー組成物。
１０．  ビスフェノールの前記第四級アンモニウム塩が、第四級アンモニウム化合物とビスフェノールＡＦとのモル比１：１の塩であることを特徴とする８．に記載の硬化性フルオロエラストマー組成物。
１１．  前記特殊フルオロエラストマーが、６５〜７８重量％の量で存在するテトラフルオロエチレンの共重合単位と、１５〜２５重量％の量のプロピレンの共重合単位と、２〜１０重量％の量の硬化部位モノマーの共重合単位とを含むことを特徴とする４．〜１０．のいずれか一項に記載の硬化性フルオロエラストマー組成物。
１２．  前記特殊フルオロエラストマーが、２〜２０重量％の量で存在するフッ化ビニリデンの共重合単位をさらに含むことを特徴とする４．〜１０．のいずれか一項に記載の硬化性フルオロエラストマー組成物。
１３．  Ｅ）フルオロエラストマー１００重量部に対して０．２〜７重量部の有機ペルオキシドと、Ｆ）フルオロエラストマー１００重量部に対して０．１〜１０重量部の多官能性助剤とをさらに含むことを特徴とする４．〜１０．のいずれか一項に記載の硬化性フルオロエラストマー組成物。